【手続補正書】
【提出日】平成20年11月21日(2008.11.21)
【手続補正１】
【補正対象書類名】特許請求の範囲
【補正対象項目名】全文
【補正方法】変更
【補正の内容】
【特許請求の範囲】
【請求項１】
着色剤、ワックス成分、およびアニオン型自己水分散型ポリエステル樹脂を有するトナー母粒子と、
シランカップリング剤による疎水化処理を施した個数平均一次粒子径が７〜６０ｎｍの疎水性シリカ微粒子と、
シランカップリング剤による疎水化処理を施した個数平均一次粒子径が１０〜４０ｎｍの疎水性酸化チタン微粒子と、
シランカップリング剤による疎水化処理を施した個数平均一次粒子径が１００〜６００ｎｍの疎水性シリカ微粒子と、
を有することを特徴とする負帯電性トナー。
【請求項２】
着色剤、ワックス成分、およびアニオン型自己水分散型ポリエステル樹脂を有するトナー母粒子と、
シランカップリング剤による疎水化処理を施した個数平均一次粒子径が７〜６０ｎｍの疎水性シリカ微粒子と、
シランカップリング剤による疎水化処理を施した個数平均一次粒子径が１０〜４０ｎｍの疎水性酸化チタン微粒子、
シランカップリング剤による疎水化処理を施した個数平均一次粒子径が１００〜６００ｎｍの疎水性α型アルミナ微粒子と、
を有することを特徴とする負帯電性トナー。
【請求項３】
シランカップリング剤による疎水化処理を施した個数平均一次粒子径が１００〜６００ｎｍの疎水性シリカ微粒子を有する請求項２に記載の負帯電性トナー。
【請求項４】
前記トナー母粒子の仕事関数が５．３〜５．７ｅＶであり、前記個数平均一次粒子径が１００〜６００ｎｍの疎水性シリカ微粒子の仕事関数が５．０〜５．３ｅＶ、前記個数平均一次粒子径が１００〜６００ｎｍの疎水性α型アルミナ微粒子の４．９〜５．２ｅＶである請求項３に記載の負帯電性トナー。
【請求項５】
着色剤、ワックス成分およびアニオン型自己水分散型ポリエステル樹脂を有する疎水性溶剤溶液に水性媒体を添加し、
前記水性媒体を添加した前記疎水性溶剤溶液を転相乳化してトナー母粒子を生成し、
前記トナー母粒子にシランカップリング剤により疎水化処理された個数平均一次粒子径が７〜６０ｎｍの疎水性シリカ微粒子およびシランカップリング剤により疎水化処理された個数平均一次粒子径が１００〜６００ｎｍの疎水性シリカ微粒子を外添処理し、
シランカップリング剤により疎水化処理された個数平均一次粒子径が１０〜４０ｎｍの酸化チタン微粒子およびシランカップリング剤により疎水化処理された個数平均一次粒子径が１００〜６００ｎｍの疎水性α型アルミナ微粒子を外添処理することを特徴とする負帯電性トナーの製造方法。
【請求項６】
着色剤、ワックス成分およびアニオン型自己水分散型ポリエステル樹脂を有する疎水性溶剤溶液に水性媒体を添加し、
前記水性媒体を添加した前記疎水性溶剤溶液を転相乳化してトナー母粒子を生成し、
前記トナー母粒子にシランカップリング剤により疎水化処理された個数平均一次粒子径が７〜６０ｎｍの疎水性シリカ微粒子を外添処理し、
シランカップリング剤により疎水化処理された個数平均一次粒子径が１０〜４０ｎｍの疎水性酸化チタン微粒子およびシランカップリング剤により疎水化処理された個数平均一次粒子径が１００〜６００ｎｍの疎水性α型アルミナ微粒子を外添処理することを特徴とする負帯電性トナーの製造方法。
【請求項７】
着色剤、ワックス成分およびアニオン型自己水分散型ポリエステル樹脂を有する疎水性溶剤溶液に水性媒体を添加し、
前記水性媒体を添加した前記疎水性溶剤溶液を転相乳化してトナー母粒子を生成し、
前記トナー母粒子にシランカップリング剤により疎水化処理された個数平均一次粒子径が７〜６０ｎｍの疎水性シリカ微粒子およびシランカップリング剤により疎水化処理された個数平均一次粒子径が１００〜６００ｎｍの疎水性シリカ微粒子を外添処理し、
シランカップリング剤により疎水化処理された個数一次粒子径が１０〜４０ｎｍの疎水性酸化チタン微粒子を外添処理することを特徴とする負帯電性トナーの製造方法。
【請求項８】
着色剤、ワックス成分およびアニオン型自己水分散型ポリエステル樹脂を有するトナー母粒子と、
シランカップリング剤により疎水化処理された個数平均一次粒子径が７〜６０ｎｍの疎水性シリカ微粒子と、
シランカップリング剤により疎水化処理された個数平均一次粒子径が１０〜４０ｎｍの疎水性酸化チタン微粒子と、
シランカップリング剤により疎水化処理された個数平均一次粒子径が１００〜６００ｎｍの疎水性シリカ微粒子とを有する負帯電性トナーを用いることを特徴とする画像形成装置。
【手続補正２】
【補正対象書類名】明細書
【補正対象項目名】発明の名称
【補正方法】変更
【補正の内容】
【発明の名称】負帯電性トナー、その製造方法および画像形成装置
【手続補正３】
【補正対象書類名】明細書
【補正対象項目名】０００１
【補正方法】変更
【補正の内容】
【０００１】
本発明は、電子写真法、静電記録、静電印刷等に使用される負帯電性トナー、その製造方法および画像形成装置に関する。
【手続補正４】
【補正対象書類名】明細書
【補正対象項目名】００１１
【補正方法】変更
【補正の内容】
【００１１】
本発明の負帯電性トナーは、着色剤、ワックス成分、およびアニオン型自己水分散型ポリエステル樹脂を有するトナー母粒子と、
シランカップリング剤による疎水化処理を施した個数平均一次粒子径が７〜６０ｎｍの疎水性シリカ微粒子と、
シランカップリング剤による疎水化処理を施した個数平均一次粒子径が１０〜４０ｎｍの疎水性酸化チタン微粒子と、
シランカップリング剤による疎水化処理を施した個数平均一次粒子径が１００〜６００ｎｍの疎水性シリカ微粒子と、
を有することを特徴とする。
本発明の他の負帯電性トナーは、着色剤、ワックス成分、およびアニオン型自己水分散型ポリエステル樹脂を有するトナー母粒子と、
シランカップリング剤による疎水化処理を施した個数平均一次粒子径が７〜６０ｎｍの疎水性シリカ微粒子と、
シランカップリング剤による疎水化処理を施した個数平均一次粒子径が１０〜４０ｎｍの疎水性酸化チタン微粒子、
シランカップリング剤による疎水化処理を施した個数平均一次粒子径が１００〜６００ｎｍの疎水性α型アルミナ微粒子と、
を有することを特徴とする。
上記の他の負帯電性トナーには、さらに、シランカップリング剤による疎水化処理を施した個数平均一次粒子径が１００〜６００ｎｍの疎水性シリカ微粒子を有するものである。
【手続補正５】
【補正対象書類名】明細書
【補正対象項目名】００１２
【補正方法】変更
【補正の内容】
【００１２】
前記トナー母粒子の仕事関数が５．３〜５．７ｅＶであり、前記個数平均一次粒子径が１００〜６００ｎｍの疎水性シリカ微粒子の仕事関数が５．０〜５．３ｅＶ、前記個数平均一次粒子径が１００〜６００ｎｍの疎水性α型アルミナ微粒子の４．９〜５．２ｅＶのものである。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】変更
【補正の内容】
【００１４】
本発明の負帯電性トナーの製造方法は、着色剤、ワックス成分およびアニオン型自己水分散型ポリエステル樹脂を有する疎水性溶剤溶液に水性媒体を添加し、
前記水性媒体を添加した前記疎水性溶剤溶液を転相乳化してトナー母粒子を生成し、
前記トナー母粒子にシランカップリング剤により疎水化処理された個数平均一次粒子径が７〜６０ｎｍの疎水性シリカ微粒子およびシランカップリング剤により疎水化処理された個数平均一次粒子径が１００〜６００ｎｍの疎水性シリカ微粒子を外添処理し、
シランカップリング剤により疎水化処理された個数平均一次粒子径が１０〜４０ｎｍの疎水性酸化チタン微粒子およびシランカップリング剤により疎水化処理された個数平均一次粒子径が１００〜６００ｎｍの疎水性α型アルミナ微粒子を外添処理することを特徴とする。
本発明の他の負帯電性トナーの製造方法は、着色剤、ワックス成分およびアニオン型自己水分散型ポリエステル樹脂を有する疎水性溶剤溶液に水性媒体を添加し、
前記水性媒体を添加した前記疎水性溶剤溶液を転相乳化してトナー母粒子を生成し、
前記トナー母粒子にシランカップリング剤により疎水化処理された個数平均一次粒子径が７〜６０ｎｍの疎水性シリカ微粒子を外添処理し、
シランカップリング剤により疎水化処理された個数平均一次粒子径が１０〜４０ｎｍの疎水性酸化チタン微粒子およびシランカップリング剤により疎水化処理された個数平均一次粒子径が１００〜６００ｎｍの疎水性α型アルミナ微粒子を外添処理することを特徴とする。
本発明のさらに他の負帯電性トナーの製造方法は、着色剤、ワックス成分およびアニオン型自己水分散型ポリエステル樹脂を有する疎水性溶剤溶液に水性媒体を添加し、
前記水性媒体を添加した前記疎水性溶剤溶液を転相乳化してトナー母粒子を生成し、
前記トナー母粒子にシランカップリング剤により疎水化処理された個数平均一次粒子径が７〜６０ｎｍの疎水性シリカ微粒子およびシランカップリング剤により疎水化処理された個数平均一次粒子径が１００〜６００ｎｍの疎水性シリカ微粒子を外添処理し、
シランカップリング剤により疎水化処理された個数一次粒子径が１０〜４０ｎｍの疎水性酸化チタン微粒子を外添処理することを特徴とする。
【手続補正８】
【補正対象書類名】明細書
【補正対象項目名】００１５
【補正方法】変更
【補正の内容】
【００１５】
本発明の画像形成装置は、着色剤、ワックス成分およびアニオン型自己水分散型ポリエステル樹脂を有するトナー母粒子と、
シランカップリング剤により疎水化処理された個数平均一次粒子径が７〜６０ｎｍの疎水性シリカ微粒子と、
シランカップリング剤により疎水化処理された個数平均一次粒子径が１０〜４０ｎｍの疎水性酸化チタン微粒子と、
シランカップリング剤により疎水化処理された個数平均一次粒子径が１００〜６００ｎｍの疎水性シリカ微粒子とを有する負帯電性トナーを用いることを特徴とする。
【手続補正９】
【補正対象書類名】明細書
【補正対象項目名】００１６
【補正方法】削除
【補正の内容】